Способ и устройство ускоренных испытаний стыковых электрических контакт-деталей и контактных материалов на эрозионную стойкость в электродуговом режиме

1. Способ ускореных испытаний стыковых электрических контакт-деталей и контактных материалов на эрозионную стойкость в электродуговом режиме, характеризующийся тем, что для объективной оценки эксплуатационных свойств электрических контакт-деталей и контактных материалов и сокращения времени их испытаний в условиях электроэрозионного изнашивания исходя из анализа физических процессов электроэрозии в контактах, испытания разделены на два уровня: среднеточный режим и сильноточный режим.
2. Способ по п. 1, отличающийся тем, что воздействующим фактором (ВФ) при ускоренных испытаниях служит значение силы постоянного тока I.
3. Способ по п. 1, отличающийся тем, что воздействующим фактором (ВФ) при ускоренных испытаниях служит частота следования импульсов постоянного тока.
н
ф
кр
н
ф
4. Способ по п. 1, отличающийся тем, что коэффициент ускорения испытаний К равен отношению количества циклов при номинальном режиме испытаний N к количеству циклов при форсированном режиме испытаний Ν при равном достижении предельного состояния Δm, т.е. К=Ν/Ν.
5. Способ по п. 1, отличающийся тем, что один импульс постоянного электрического тока соответствует одному коммутационному циклу.
6. Устройство ускореных испытаний стыковых электрических контакт-деталей и контактных материалов на эрозионную стойкость в электродуговом режиме, отличающийся тем, что в испытательном стенде испытуемая контактная пара установлена неподвижно на одной оси с определенным зазором h между контакт-деталями.
7. Устройство по п. 6, отличающееся тем, что испытательный стенд имеет подготовительную электрическую цепь, которая вырабатывает высоковольтные импульсы для осуществления пробоя межконтактного промежутка h и, тем самым, обеспечивает инициирование электрической дуги нагрузочной цепью, которая подает импульс постоянного тока.